FR 2693311 A1 19940107 FR 9208212 A 19920703 4- PROCEDE DE FABRICATION DE CONDENSATEURS FEUILLETES ET CONDENSATEUR ISSU D'UN TEL PROCEDE La présente invention concerne un procédé de fabrication de condensateurs feuilletés réalisés par empilement de films plastiques métallisés ainsi que le condensateur obtenu par un tel procédé. L'une des étapes du procédé consiste à enrouler sur une roue de grand diamètre au moins une paire de films plastiques métallisés Chaque film plastique métallisé se présente sous la forme d'un ruban issu de la découpe d'un laize de film plastique métallisé de grande largeur Lors de cette phase d'enroulement, une marge latérale non métallisée est réalisée sur chacun des deux films de la paire Les marges latérales non métallisées sont réalisées sur des côtés opposés afin d'obtenir une paire de films constituée d'un film de rang pair et d'un film de rang impair. On obtient ainsi un ruban capacitif comportant des couches de rang pair et impair alternées, appelé condensateur-mère On recouvre ensuite avec un métal ou un alliage chacun des flancs du ruban capacitif afin de réaliser des armatures de sortie. Chaque armature de sortie permet de relier mécaniquement et électriquement entre elles les métallisations des couches de même rang Cette opération, réalisée par projection de métal en fusion, est connue sous la dénomination de shoopage Afin d'améliorer l'accrochage des gouttes de métal en fusion sur les films de même rang il est recommandé de décaler les films de rang pair par rapport aux films de rang impair. Le condensateur-mère est alors découpé en blocs élémentaires Chaque bloc constitue un condensateur feuilleté de forme généralement parallélépipèdique et comprenant deux faces métallisées constituant les armatures. L'étape de brasage des connexions sur chacune des armatures du condensateur intervient alors. Selon l'art antérieur, la technique de brasage sur des condensateurs à films plastiques utilise la refusion par arc électrique ou par faisceau laser d'un alliage d'étain-plomb déposé par shoopage sur le condensateur film En fondant du fait de l'énergie apportée, l'alliage d'étain-plomb assure le contact électrique et la tenue mécanique des connexions sur le condensateur. Le condensateur est ensuite encapsulé dans un boîtier grâce à une résine thermodurcissable ou recouvert de résine époxy par la méthode dite du bain fluidisé. La technique de brasage décrite ci-dessus présente plusieurs inconvénients: elle nécessite d'approcher deux électrodes des pièces à connecter, ce qui en limite la cadence. elle nécessite des nettoyages fréquents desdites électrodes afin de maintenir une qualité minimale du joint de soudure. Selon le procédé de brasage de l'art antérieur, une bonne tenue mécanique des connexions est difficile à obtenir La mauvaise tenue mécanique des connexions se traduit alors par un mauvais contact électrique, lequel dégrade l'angle de perte des condensateurs. Ces inconvénients proviennent principalement du fait que la refusion de l'alliage déposé sur les deux côtés du condensateur à film plastique n'est que ponctuelle et correspond à la dimension de l'électrode ou du faisceau laser. L'invention ne présente pas ces inconvénients. La présente invention a pour objet un procédé de fabrication de condensateurs feuilletés réalisés par empilement de films plastiques métallisés, ledit procédé comprenant les étapes suivantes: bobinage d'au moins une paire de films plastiques métallisés de façon à former la structure empilée des condensateurs; métallisation des faces latérales de la structure bobinée afin de créer les armatures des condensateurs; découpe de la structure bobinée et métallisée, ou condensateur-mère, en condensateurs semi-finis; passage des condensateurs semi-finis et de leurs fils de connexion dans un flux de nettoyage; brasage des fils de connexions sur les armatures des condensateurs semi-finis; caractérisé en ce que le brasage est réalisé par brasure à la vague et en ce que, entre ladite métallisation et ladite découpe, sont réalisées successivement un traitement thermique destiné à donner au film plastique les caractéristiques nécessaires pour supporter la brasure à la vague et une nouvelle métallisation destinée à assurer la qualité mécanique et électrique des connexions. Un avantage de l'invention est donc de permettre la fabrication de condensateurs dont la tenue mécanique et, partant, le contact électrique des connexions avec les armatures sont excellents. D'autres caractéristiques et avantages de l'invention apparaîtront à la lecture d'un mode de réalisation préférentiel fait avec référence aux figures jointes. Selon l'invention, le condensateur-mère subit un traitement thermique après l'étape de métallisation par shoopage des faces latérales Ce traitement thermique est destiné à donner au film plastique les caractéristiques nécessaires pour supporter la brasure à la vague. Le métal qui est déposé par shoopage, par exemple de l'aluminium, est choisi de façon à supporter le traitement thermique et à ne pas s'oxyder. Le traitement thermique consiste à porter les condensateurs à 170 degrés Celsius pendant environ une heure. Selon l'invention, il est procédé par shoopage à la projection d'un autre métal, par exemple du cuivre, après le traitement thermique Cette nouvelle étape de métallisation par shoopage à l'aide de cuivre ou de tout autre métal ayant de bonnes caractéristiques de mouillabilité est réalisée de façon à assurer la qualité mécanique et électrique de la connexion qui va être faite. Le condensateur-mère est ensuite découpé en condensateurs élémentaires dont les armatures sont constituées des deux couches métalliques mentionnées ci-dessus Chaque armature peut alors être reliée à un fil de connexion destiné, par exemple, à permettre son montage sur circuit imprimé. Dans un premier temps, chaque condensateur est placé entre les deux extrémités d'un fil de connexion préalablement mis sous forme de boucle comme cela est représente en figure 1. Sur la figure 1, selon le mode de réalisation préférentiel, une bande transporteuse continue B supporte N fils de connexion Fl, F 2,, FN Chaque fil Fi est maintenu sur la bande B par tout moyen mécanique connu, par exemple à l'aide d'une ouverture Oi (i = 1,2,, N) pratiquée dans ladite bande. Chaque fil Fi maintient par pression un condensateur Ci entre ses deux extrémités préalablement aplaties afin que ladite pression exercée sur les armatures soit uniformément répartie. Les condensateurs sont insérés entre les extrémités des fils par tout moyen connu de l'homme de l'art, par exemple à l'aide d'un système de pipette aspirante. La bande transporteuse B peut comporter des encoches El, E 2,, EN permettant son maintien sur tout dispositif d'entraînement automatique ou non. Les condensateurs ainsi disposés sont alors passés dans un flux de nettoyage, par exemple un flux de brasage moussant sans résidu, de façon à s'affranchir de l'opération de nettoyage qu'imposent les flux résineux. Avantageusement, selon l'invention, il peut alors y avoir une phase de pré-chauffage local des contacts entre fils et armatures afin d'assurer l'activation du flux et de conditionner le condensateur pour l'étape suivante qui est le passage du composant dans une vague d'alliage de brasure. Selon l'invention, la buse qui génère la vague de brasure est adaptée à la forme et à la dimension des composants. Ainsi, selon le mode de réalisation préférentiel représenté en figure 2 a, la buse est-elle constituée d'un tube 1 débouchant dans une ouverture 2, fixée audit tube et s'évasant pour permettre l'évacuation de la brasure La surface définie par l'évasement de l'ouverture 2 est représentée en figure 2 b Elle est constituée d'un rectangle R dont les deux petits côtés sont prolongés par deux demi-disques Dl et D 2. Le trajet effectué par la brasure est représenté sur la figure 2 a La brasure S remonte dans le tube 1 Un déflecteur 4, solidaire du cône 2, permet d'amortir les variations de débit de soudure en dédoublant le trajet de celle-ci (flèches Tl et T 2) La soudure s'évacue alors par deux encoches 3 situées dans la partie supérieure de l'ouverture de la buse Les deux encoches 3 sont situées au centre des deux grands côtés du rectangle R défini en figure 2 b Avant de s'évacuer la soudure présente, comme cela est connu de l'homme de l'art, un renflement 5 de hauteur h dans sa partie centrale. La brasure des composants s'effectue en plongeant les condensateurs, et leurs connexions, dans la partie centrale dudit renflement. La hauteur h du renflement de brasure étant garantie de façon précise grâce à la forme de la buse, un avantage de l'invention est de permettre le brasage des différents condensateurs avec une excellente reproductibilité. Selon le mode de réalisation préférentiel, l'alliage en fusion qui constitue la vague est composé de 60 % d'étain et de 40 % de plomb Sa température est de 2050 C Cependant tout autre alliage à bas point de fusion c'est-à-dire situé approximativement entre 180 degrés Celsius et 190 degrés Celsius peut être utilisé. Il en est ainsi, par exemple, de l'alliage constitué de 62 % d'étain, de 36 % de plomb et de 2 % d'argent. Comme cela a été mentionné précédemment, le procédé peut être automatisé Les cadences obtenues peuvent alors être très élevées car il est suffisant que le temps de passage de chaque composant dans la vague de brasure soit inférieur à une seconde pour obtenir un joint de brasage correct. REVEND I CATTONS 1 Procédé de fabrication de condensateurs feuilletés réalisés par empilement de films plastiques métallisés comprenant les étapes suivantes: bobinage d'au moins une paire de films plastiques métallisés de façon à former la structure empilée des condensateurs; métallisation des faces latérales de la structure bobinée afin de créer les armatures des condensateurs; découpe de la structure bobinée et métallisée, ou condensateur-mère, en condensateurs semi-finis; passage des condensateurs semi-finis et de leurs fils de connexion dans un flux de nettoyage; brasage des connexions sur les armatures des condensateurs semi-finis; caractérisé en ce que le brasage est réalisé par brasure à la vague et en ce que, entre ladite métallisation et ladite découpe, sont réalisées successivement un traitement thermique destiné à donner au film plastique les caractéristiques nécessaires pour supporter la brasure à la vague et une nouvelle métallisation destinée à assurer la qualité mécanique et électrique des connexions. 2 Procédé de fabrication de condensateurs selon la revendication 1, caractérisé en ce qu'il utilise, pour réaliser la vague de brasure, une buse ( 1,2) permettant d'amortir les variations de débit de la brasure et garantissant une quantité de brasure sensiblement constante pour chacun des condensateurs à braser. 3 Procédé de fabrication de condensateurs selon la revendication 2, caractérisé en ce qu'il utilise une buse ( 1,2) constitué d'un tube ( 1) débouchant dans une ouverture s'évasant ( 2), ladite ouverture contenant un déflecteur ( 4) pour amortir les variations de débit et deux encoches ( 3) pour évacuer la brasure. 4 Procédé de fabrication de condensateurs selon la revendication 2 ou 3, caractérisé en ce que l'alliage en fusion qui constitue la vague est un alliage à bas point de fusion. Procédé de fabrication de condensateurs selon la revendication 4, caractérisé en ce que l'alliage en fusion est constitué de 60 % d'étain et 40 % de plomb. 6 Procédé de fabrication selon l'une quelconque des revendications précédentes, caractérisé en ce que ladite nouvelle métallisation des armatures est réalisée avec un métal ayant de bonnes caractéristiques de mouillabilité. 7 Procédé de fabrication selon la revendication 6, caractérisé en ce que le métal ayant de bonnes caractéristiques de mouillabilité est du cuivre. 8 Procédé de fabrication selon l'une quelconque des revendications précédentes, caractérisé en ce que l'étape de passage des condensateurs semi-finis et de leurs fils de connexion dans un flux de nettoyage est réalisée à l'aide d'un flux de brasage moussant sans résidu. 9 Procédé de fabrication de condensateurs selon l'une quelconque des revendications précédentes, caractérisé en ce qu'il comprend une étape de pré-chauffage local entre armatures et fils de connexions après le passage des condensateurs semi-finis et de leurs fils de connexion dans un flux de nettoyage.